(57)【要約】  腐食防止添加剤としてジオイック酸の二アルカリベースの塩が記載される。同腐食防止添加剤は、単独でも使用されるが、コンクリートのような他の組成物と効果的な量を混合しても使用される。【特許請求の範囲】
【請求項１】
以下の化学式で示される腐食防止添加剤。
【化１】
2007500671.tif 000005
（式中、Ｍ＋は、Ｎａ＋とＫ＋から成る群から選択され、Ｒ１は、Ｃ１〜Ｃ２４の分岐状または直鎖状脂肪族炭化水素で、Ｒ２はＣ０〜Ｃ１０の分岐状または直鎖状脂肪族炭化水素）
【請求項２】
請求項１に記載の腐食防止添加剤において、前記腐食防止添加剤が、鉄筋コンクリート構造物に使用されるコンクリートに混合されることを特徴とする腐食防止添加剤。
【請求項３】
請求項２に記載の腐食防止添加剤において、前記腐食防止添加剤が、コンクリート単位立方ヤード当たり約３〜約５ポンドの量で存在することを特徴とする腐食防止添加剤。
【請求項４】
請求項３に記載の腐食防止添加剤において、前記腐食防止添加剤が、ブタン二酸ドデセニル二ナトリウム塩であることを特徴とする腐食防止添加剤。
【請求項５】
。
鉄筋コンクリート構造物を建設するプロセスにおいて、改良されたプロセスが、
（ａ）
【化２】
2007500671.tif 000006
（式中、Ｍ＋は、Ｎａ＋とＫ＋から成る群から選択され、Ｒ１は、Ｃ１〜Ｃ２４の分岐状または直鎖状脂肪族炭化水素で、Ｒ２はＣ０〜Ｃ１０の分岐状または直鎖状脂肪族炭化水素）で示される腐食防止添加剤を前記鉄筋コンクリート構造物の建設にコンクリートと混合するステップを含むことを特徴とするプロセス。
【請求項６】
請求項５に記載の鉄筋コンクリート構造物の建設プロセスにおいて、前記腐食防止添加剤が、セメント単位立方ヤード当たり約３〜約５ポンドの量で存在することを特徴とする鉄筋コンクリート構造物建設プロセス。
【請求項７】
請求項６に記載の腐食防止添加剤において、前記腐食防止添加剤が、ブタン二酸ドデセニル二ナトリウム塩であることを特徴とする腐食防止添加剤。
【請求項８】
以下の化学式に示す腐食防止添加剤を生成させるプロセスであって、
【化３】
2007500671.tif 000007
（ａ）Ｃ＝Ｃ−Ｒ１で示されるアルケンを、
【化４】
2007500671.tif 000008
（式中、Ｒ１は、Ｃ１〜Ｃ２４の分岐状または直鎖状脂肪族炭化水素で、Ｒ２はＣ０〜Ｃ１０の分岐状または直鎖状脂肪族炭化水素）で示される環式ジオイック酸と反応させ、
【化５】
2007500671.tif 000009
で示される付加化合物を生成するステップと、
（ｂ）ステップ（ａ）で得られる生成物を、水酸化ナトリウムと水酸化カリウムとから成る群から選択されるアルカリ水酸化物と反応させ、
【化６】
2007500671.tif 000010
で示される可溶塩を生成するステップとを含むことを特徴とする腐食防止添加剤生成プロセス。
【請求項９】
鉄系基材構造物に対して処理するプロセスが、前記鉄系基材構造物に、
【化７】
2007500671.tif 000011
（式中、Ｍ＋は、Ｎａ＋とＫ＋から成る群から選択され、Ｒ１は、Ｃ１〜Ｃ２４の分岐状または直鎖状脂肪族炭化水素で、Ｒ２はＣ０〜Ｃ１０の分岐状または直鎖状脂肪族炭化水素）で示される腐食防止添加剤の効果的な量を加えるステップを含むことを特徴とするプロセス。
【請求項１０】
請求項９に記載のプロセスにおいて、鉄筋コンクリート構造物の硬化したコンクリートの表面に水基剤液中の前記腐食防止化合物を塗布することを特徴とするプロセス。
【請求項１１】
請求項１０に記載のプロセスにおいて、修理の前に前記硬化したコンクリートの割れ目に前記腐食防止化合物含有の前記水基剤液を直接注入することを特徴とするプロセス。
【発明の詳細な説明】
【技術分野】
【０００１】
本発明は、腐食防止添加剤組成物に関し、特に、鉄筋コンクリート構造物のコンクリートに使用される腐食防止添加剤に関する。
【背景技術】
【０００２】
鉄筋コンクリートで製造される構造物では、コンクリートは、少なくとも二つの機能を有する。圧縮歪みの吸収と、補強用鋼鉄棒、すなわち、鉄筋の腐食防止である。一方、鉄筋は剪断応力と引張応力を吸収する機能を果たす。
【０００３】
腐食に係わるコストは、毎年数十億という金額に達すると想定され、構造物の壊滅的な崩壊と人命の損失が付随的に生じている。硬化したコンクリートが鉄筋を保護する効果は、セメントの量、コンクリート塊の粒度、水／セメント比、およびコンクリート圧縮の関数として、特に、気候および環境条件に依存する。
【０００４】
ジャクリン（Jaklin）の米国特許第４，８６９，７５２号には、修飾無機シリケート、例えば、修飾アルカリシリケートをコンクリート添加剤として使用し、鋼鉄構造または鋼鉄筋の腐食を防止する方法が記載されている。
【０００５】
キャトゥート（Katoot）の米国特許第６，２７７，４５０号には、金属表面を被覆するコーティング法の使用が記載されており、金属表面は、様々な厚さの完全橋架け結合ポリマーに受容可能な金属水酸化物の活性部分となるように修飾される。
【０００６】
従って、鉄筋コンクリートの使用に関する腐食の問題は、従来から対処されてはいる。しかし、この問題は依然として存在し、より長期に、より効果的に腐食を防止する方法を提供し、建築・建設業に使用される金属の表面を予めコーティングするという高価な方法を不要としてしまう腐食防止添加剤に対するニーズが存在する。
【０００７】
【特許文献１】米国特許第４，８６９，７５２号
【特許文献２】米国特許第６，２７７，４５０号
【発明の開示】
【発明が解決しようとする課題】
【０００８】
本発明の目的は、新規な腐食防止添加剤を提供することである。
【０００９】
本発明の他の目的は、流し込む前にコンクリートと混合し、水透過性を減少することによってコンクリートを保護し、コンクリート鉄筋の腐食防止を行うことが可能の新規な腐食防止添加剤を提供することである。
【００１０】
本発明のさらなる目的は、適用する前に他の媒体と混合し、腐食を防止し、浸透性を減少することが可能の新規な腐食防止添加剤を提供することである。
【００１１】
本発明のさらなる別の目的は、既存コンクリートの表面に塗布可能な新規腐食防止添加剤であって、コンクリート内部に移動し、鉄筋表面上の腐食を防止し、一方、コンクリートの水分透過性をも減少させる新規腐食防止添加剤を提供することである。
【課題を解決するための手段】
【００１２】
本発明のこれらおよび他の目的は、腐食防止添加剤としてジオイック酸（dioic acid）のアルカリ基剤塩溶液を使用することによって達成される。この添加剤は、単独でも使用されるが、他の組成物と効果的な量で混合しても使用される。詳細には以下に記載する。
【発明を実施するための最良の形態】
【００１３】
本発明の腐食防止添加剤は、次式で示される組成物である。
【００１４】
【化１】
2007500671.tif 000002
式中、Ｍ＋は、Ｎａ＋とＫ＋から成る群から選択され、Ｒ１は、Ｃ１〜Ｃ２４の分岐状または直鎖状脂肪族炭化水素で、Ｒ２はＣ０〜Ｃ１０の分岐状または直鎖状脂肪族炭化水素で、以下の反応式に従って調製される。
【００１５】
反応式（Ｉ）：
【化２】
2007500671.tif 000003
得られた付加化合物は、アルカリ性の水酸化物と以下のように反応し、
反応式（ＩＩ）：
【化３】
2007500671.tif 000004
に従って、腐食防止添加剤として作用するジオイック酸の二ナトリウム塩溶液を生成させる。同添加剤は、単独でも使用されるが、露出された鉄または鋼と接触させられ、その後露出された鉄または鋼に合わされる組成物と効果的な量で混合しても使用される。
【００１６】
反応式（Ｉ）は、高温・高圧で十分な時間をかけて行われ、アルケンジオイック酸組成物が生成される。未反応物の除去後に得られた物質をバッチ式蒸留器またはフィルム式蒸発装置に導入し、アルケンジオイック酸組成物の留出物を捕集する。次にこのアルケンジオイック酸組成物を還流式凝縮器付ステンレススティール製反応器に導入し、さらに反応式（ＩＩ）に従って水酸化ナトリウム水溶液を十分な時間・温度にて徐々に導入し、同組成物を二ナトリウム塩溶液に転化する。
【００１７】
本発明の腐食防止添加剤は、コンクリートに混入して補強鉄筋を保護するために腐食防止添加剤として使用されるとき、コンクリート混成物に混合される前に、コンクリート単位立方ヤード当たり３〜約５ポンドの比率で混合される。
【００１８】
以下の実施例は、アルケンと環式ジエンの反応処理を説明するものである。
【実施例】
【００１９】
実施例１
ステンレス鋼製反応容器に３００ｇの２，５-フランジオンと７５０ｇのテトラメチルエチレンとを１ｇのＢＨＴ酸化防止剤と共に装入する。反応混合物を、４時間の間Ｎ２雰囲気の下に２５０℃で激しく撹拌する。減圧下で未反応物を除去後、得られる生成物を、２３５℃と５ｍｍＨｇ（６６６．６１Ｐａ（Ｎ／ｍ２）の条件の下に薄膜蒸発装置で処理し、約７３０ｇの低沸留分を捕集し、塔底留分は廃棄する。
【００２０】
生成低沸留分を還流式凝縮器付ステンレス鋼製反応器に導入し、２時間１００℃に加熱し、その後８０ｇの水酸化ナトリウム溶液を徐々に添加し、攪拌を続けると、ブタン二酸ドデセニル二ナトリウム塩（butane dioic acid dodecenyl disodium salt）のクリアな黄色溶液が生成される。
【００２１】
実施例２
実施例１のプロトコルの後、Ｘｇの無水マレイン酸およびＹｇのプロピレンテトラマとを４時間かけて２３０℃と４０ｐｓｉ（ポンド／平方インチ）の条件下に反応させる。未反応物の除去の後、留出物が生成され、加熱と攪拌を予備的に行った後に、０．２７グラムの量の水酸化ナトリウムを徐々に添加し、ブタン二酸ドデセニル二ナトリウム塩の塩溶液を生成する。
【００２２】
本発明の腐食防止添加剤を調製するに当たって、発泡防止剤、例えば、２−メチルオキシメチルエトキシプロパンを０．０２重量％〜０．０１０重量％の量で使用し得る。さらに安定剤、例えば、安息香酸、マレイン酸なども採用し得る。
【００２３】
以上、本発明は実施の形態の例に従って説明されたが、多くの部分的修正や変更が、本発明の精神と範囲から逸脱せずに可能なことが当業者には認識されよう。従って、本発明は、特許請求の範囲と、その等価の範囲のみによって限定されるものであることは明白である。
【国際調査報告】
2007500671.tif 000012